(57)【要約】      （修正有）【課題】高効率燐光を発するシクロメタル化遷移金属錯体と、これを利用した有機ＥＬ素子の提供。【解決手段】シクロメタル化遷移金属錯体は、例えば下式により合成される、芳香族イソシアニド基を有するＩｒ金属錯体である。2006063080.tif 000032該錯体を発光層とする有機ＥＬ素子は、４００〜６５０ｎｍの波長領域で発光する。【選択図】図２
2006063080.tif 000002
【特許請求の範囲】
【請求項１】
下記化学式（１）：
【化１】
2006063080.tif 000026
前記化学式（１）中、
Ｍは、Ｒｕ、Ｒｈ、Ｉｒ、Ｏｓ、Ｐｔ、及びＡｕからなる群より選択されるいずれか一つである遷移金属であり、
Ｃ＾Ｎは、シクロメタル化配位子であり、
Ｒは、アリール基、アリールオキシ基、アリールオキシカルボニル基、ヘテロアリール基、アリールチオ基、アラルキル基、ヘテロアラルキル基、またはアラルケニル基であり、
Ｘは、Ｃｌ、ＯＣＮ、ＣＮ、ＳＣＮ、Ｐ（Ｐｈ）２、Ｒ’ＣＯＯ、Ｒ’ＣＯＮＨ、Ｒ’ＮＨ、ピラゾール基、置換されたまたは非置換のアルキル基、置換されたまたは非置換のアルコキシ基、置換されたまたは非置換のアリールオキシ基、ＮＲ’Ｈ、ＮＲ’２、ＯＨ、ＳＨ、及びスルホン酸基からなる群より選択されるいずれか１つの官能基であり、
この際Ｒ’は、炭素数が１ないし１０のアルキル基、炭素数が５ないし１４のシクロアルキル基、または炭素数が５ないし１４のアリール基である、
で表されるシクロメタル化遷移金属錯体。
【請求項２】
前記シクロメタル化配位子Ｃ＾Ｎは、同一かまたは異なり、下記の化学式（２）：
【化２−１】
2006063080.tif 000027
【化２−２】
2006063080.tif 000028
【化２−３】
2006063080.tif 000029
前記化学式（２）中、Ｚは、Ｓ、Ｏ、またはＮＲ１であり、
Ｒ１、Ｒ２、Ｒ３、Ｒ４、Ｒ５、及びＲ６は、それぞれ独立して、水素、ハロゲン原子、シアノ基、アルキル基、アリール基、アリーレン基、アミノ基、アルコキシ基、アリールオキシ基、含酸素複素環基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、含硫黄複素環基、スルホニル基、スルフィニル基、ウレイド基、燐酸アミド基、スルフィノ基、ヒドラジノ基、イミノ基、複素環基、シリル基、シリルオキシ基、ヒドロキシアミン基、ヒドロキシル基、メルカプト基、スルホ基、カルボキシル基、及びニトロ基からなる群より選択されるいずれか一つであり、Ｒ１、Ｒ２、Ｒ３、Ｒ４、Ｒ５、及びＲ６のうち、少なくとも２つは、互いに結合しうる配位子からなる群より選択されるいずれか一つである、
で表される、請求項１に記載のシクロメタル化遷移金属錯体。
【請求項３】
前記ＭがＩｒ（ＩＩＩ）であることを特徴とする、請求項１または２に記載のシクロメタル化遷移金属錯体。
【請求項４】
４００ないし６５０ｎｍの領域で発光することを特徴とする、請求項１〜３のいずれか１項に記載のシクロメタル化遷移金属錯体。
【請求項５】
下記化学式（３）：
【化３−１】
2006063080.tif 000030
【化３−２】
2006063080.tif 000031
で表される化合物からなる群より選択されるいずれか一つであることを特徴とする、請求項１〜４のいずれか１項に記載のシクロメタル化遷移金属錯体。
【請求項６】
一対の電極間に有機膜を含む有機電界発光素子において、
前記有機膜が請求項１〜５のいずれか１項に記載のシクロメタル化遷移金属錯体を含むことを特徴とする、有機電界発光素子。
【請求項７】
前記有機膜が一種以上の高分子ホスト、高分子ホストと低分子ホストとの混合物、低分子ホスト、及び非発光高分子マトリックスからなる群より選択される一つ以上をさらに含むことを特徴とする、請求項６に記載の有機電界発光素子。
【請求項８】
前記有機膜が緑色発光物質または赤色発光物質をさらに含むことを特徴とする、請求項６または７に記載の有機電界発光素子。
【発明の詳細な説明】
【技術分野】
【０００１】
本発明は、シクロメタル化遷移金属錯体、及びこれを利用した有機電界発光（ＥＬ）素子に係り、さらに詳細には三重項ＭＬＣＴ（Ｍｅｔａｌ−ｔｏ−Ｌｉｇａｎｄ  Ｃｈａｒｇｅ  Ｔｒａｎｓｆｅｒ、金属−配位子電荷移動）状態により、青色領域から赤色領域までの光の発光が可能なシクロメタル化遷移金属錯体、及びこれを有機膜形成材料として用いる有機ＥＬ素子に関する。
【背景技術】
【０００２】
有機ＥＬ素子は、蛍光性または燐光性有機化合物薄膜（以下、有機膜と称す）に電流を流すと、電子及び正孔が有機膜で結合することにより光が発生する現象を利用した、自発光型表示素子である。有機ＥＬ素子は軽量、部品が単純、製作工程が簡単、及び高画質で広視野角が確保できる、といった利点を有している。また、有機ＥＬ素子は高色純度で動映像を完璧に具現でき、加えて低消費電力、低電圧駆動のような、携帯用電子機器に適した電気的特性を有している。
【０００３】
一般的な有機ＥＬ素子は、基板上部にアノード、ホール輸送層、発光層、電子輸送層、及びカソードが順次形成されている構造を有する。ここで、ホール輸送層、発光層及び電子輸送層は、有機化合物からなる有機膜である。前述のような構造を有する有機ＥＬ素子の駆動原理は、次の通りである。前記アノード及びカソード間に電圧を印加すると、アノードから注入されたホールは、ホール輸送層を経由して発光層に移動する。一方、電子は、カソードから電子輸送層を経由して発光層に注入され、発光層領域でキャリアが再結合して励起子を生成する。この励起子の放射減衰により、物質のバンドギャップに相当する波長の光が放出されるのである。
【０００４】
前記有機ＥＬ素子の発光層の形成材料は、その発光メカニズムにより、一重項状態の励起子を利用する蛍光物質、及び三重項状態の励起子を利用する燐光物質に区分される。発光層は、蛍光物質もしくは燐光物質単独か、または蛍光物質もしくは燐光物質がドーピングされた適切なホスト物質により形成される。電子励起の結果、ホストに一重項励起子、及び三重項励起子が形成される。このとき、一重項励起子と三重項励起子との統計的な生成比率は１：３である。
【０００５】
蛍光物質で形成された発光層を有する有機ＥＬ素子は、ホストで生成された三重項励起子が浪費されるという不利な点がある。一方、燐光物質で形成された発光層を有する有機ＥＬ素子は、一重項励起子及び三重項励起子の両方が利用できるため、内部量子効率が１００％に達しうるという利点を有している（例えば、非特許文献１参照）。この点において、燐光物質で形成された発光層は、蛍光物質で形成された発光層に比べてはるかに高い発光効率を有しうる。
【０００６】
有機分子にＩｒ、Ｐｔ，Ｒｈ、及びＰｄのような重金属を導入すれば、重金属の原子効果によりスピン軌道カップリングが起こり、それにより、三重項状態及び一重項状態が混合される。それによって禁制遷移が誘発され、常温でも効果的に燐光が発せられる。
【０００７】
最近、内部量子効率が１００％に至る高効率の緑色、及び赤色の燐光物質が開発された。
【０００８】
高効率の燐光物質として、Ｏｓ、Ｉｒ、及びＰｔのような遷移金属を含む遷移金属化合物を基にしたさまざまな物質が報告されている。今日まで、高効率のフルカラーディスプレイまたは低消費電力の白色発光の応用を実現するために要求される特性を満足する緑色領域、及び赤色領域の燐光物質が報告されている。
【０００９】
一方、青色領域の燐光物質も開発されている（例えば、特許文献１、特許文献２参照）。さらに、分子配列を変化させることにより、ＨＯＭＯ−ＬＵＭＯ（最高被占有分子軌道−最低未占有分子軌道）差を大きくできる嵩高い官能基、または配位子場強度の大きい官能基（例えばシアノ基）を導入した有機金属錯体が開発されている（例えば、非特許文献２参照）。この他にも、一般式Ｉｒ（ｐｐｙ）２Ｐ（ｐｈ）３Ｙ（ただし、ＹはＣｌまたはＣＮである）で表されるＩｒ錯体（例えば、特許文献３参照）、並びにシクロメタル化配位子、キレートするジホスフィン、キレートする塩素、及びキレートするシアノ基を有するＩｒ（ＩＩＩ）錯体（例えば、特許文献４参照）が開発されている。
【特許文献１】国際公開第０２／１５６４５号パンフレット
【特許文献２】米国特許出願公開第２００２／００６４６８１号明細書
【特許文献３】米国特許出願公開第２００２／０１８２４４１号明細書
【特許文献４】米国特許出願公開第２００２／００４８６８９号明細書
【非特許文献１】Ｂａｌｄｏ，ｅｔ ａｌ．，Ｎａｔｕｒｅ，Ｖｏｌ．３９５，ｐｐ．１５１〜１５４，１９９８
【非特許文献２】Ｍａｔ．Ｒｅｓ．Ｓｏｃ．Ｓｙｍｐ．Ｐｒｏｃ．７０８，１１９，２００２（３３ｒｄ  Ｃｈｉｔｏｓｅ  Ｉｎｔｅｒｎａｔｉｏｎａｌ  Ｆｏｒｕｍ  ｏｎ  Ｐｈｏｔｏｎｉｃｓ  Ｓｃｉｅｎｃｅ  ａｎｄ  Ｔｅｃｈｎｏｌｏｇｙ，Ｃｈｉｔｏｓｅ，Ｊａｐａｎ，６〜８  Ｏｃｔｏｂｅｒ，２００２）
【発明の開示】
【発明が解決しようとする課題】
【００１０】
しかし、上記の青色領域の燐光物質は効率及び信頼性が低く、高効率のフルカラーディスプレイまたは低消費電力の白色発光の応用を実現するための大きな障害となっている。
【００１１】
本発明はかかる問題点を鑑みてなされたものであり、解決しようとする第一の課題は、三重項ＭＬＣＴ状態において、青色領域から赤色領域までの光を効率的に発光できるシクロメタル化遷移金属錯体を提供することである。
【００１２】
また本発明が解決しようとする第二の課題は、青色領域から赤色領域までの光を効率的に発光できる有機ＥＬ素子を提供することである。
【課題を解決するための手段】
【００１３】
前記第一の課題を解決するために本発明は、下記化学式１で表されるシクロメタル化遷移金属錯体を提供する。
【００１４】
【化１】
2006063080.tif 000003
【００１５】
前記化学式１で、Ｍは、Ｒｕ、Ｒｈ、Ｉｒ、Ｏｓ、Ｐｔ、またはＡｕの遷移金属であり、Ｃ＾Ｎは、シクロメタル化配位子であり、Ｒは、アリール基、アリールオキシ基、アリールオキシカルボニル基、ヘテロアリール基、アリールチオ基、アラルキル基、ヘテロアラルキル基、またはアラルケニル基であり、Ｘは、Ｃｌ、ＯＣＮ、ＣＮ、ＳＣＮ、Ｐ（Ｐｈ）２、Ｒ’ＣＯＯ、Ｒ’ＣＯＮＨ、Ｒ’ＮＨ、ピラゾール、置換されたまたは非置換のアルキル基、置換されたまたは非置換のアルコキシ基、置換されたまたは非置換のアリールオキシ基、ＮＲ’Ｈ、ＮＲ’２、ＯＨ、ＳＨ、及びスルホン酸基からなる群より選択されるいずれか１つの官能基であり、この際Ｒ’は、炭素数が１ないし１０のアルキル基、炭素数が５ないし１４のシクロアルキル基、または炭素数が５ないし１４のアリール基である。
【００１６】
本発明の第二の課題を解決するために本発明は、一対の電極間に有機膜を含む有機ＥＬ素子において、前記有機膜が前記化学式１のシクロメタル化遷移金属錯体を含むことを特徴とする有機ＥＬ素子を提供する。
【発明の効果】
【００１７】
本発明のシクロメタル化遷移金属錯体は、芳香族イソシアニド配位子を有することにより、三重項ＭＬＣＴ状態において、青色領域から赤色領域までの光を効率的に発光できる。かかるシクロメタル化遷移金属錯体は、有機ＥＬ素子の有機膜形成時に利用可能である。本発明のシクロメタル化遷移金属錯体は高効率の燐光材料として使用可能であるため、４００〜６５０ｎｍの波長領域で発光するだけでなく、緑色発光物質及び赤色発光物質と共に用いられて白色光を発することができる。
【発明を実施するための最良の形態】
【００１８】
以下、本発明をさらに詳細に説明する。
【００１９】
本発明によるシクロメタル化遷移金属錯体は、芳香族イソシアニド配位子を導入することにより、ＨＯＭＯと三重項ＭＬＣＴ状態との間のエネルギーギャップを大きくさせることが可能となり、青色発光が可能となる。
【００２０】
本発明のシクロメタル化遷移金属錯体は、下記化学式（１）の構造を有する。
【００２１】
【化２】
2006063080.tif 000004
【００２２】
前記化学式（１）で、Ｍは、Ｒｕ、Ｒｈ、Ｉｒ、Ｏｓ、Ｐｔ、及びＡｕからなる群より選択されるいずれか一つの遷移金属であり、Ｃ＾Ｎは、シクロメタル化配位子であり、Ｒはアリール基、アリールオキシ基、アリールオキシカルボニル基、ヘテロアリール基、アリールチオ基、アラルキル基、ヘテロアラルキル基、またはアラルケニル基である。
【００２３】
Ｘは、Ｃｌ、ＯＣＮ、ＣＮ、ＳＣＮ、Ｐ（Ｐｈ）２、Ｒ’ＣＯＯ、Ｒ’ＣＯＮＨ、Ｒ’ＮＨ、ピラゾール、置換されたまたは非置換のアルキル基、置換されたまたは非置換のアルコキシ基、置換されたまたは非置換のアリールオキシ基、ＮＲ’Ｈ、ＮＲ’２、ＯＨ、ＳＨ、及びスルホン酸基からなる群より選択されるいずれか１つの官能基であり、この際Ｒ’は、炭素数が１ないし１０のアルキル基、炭素数が５ないし１４のシクロアルキル基、または炭素数が５ないし１４のアリール基である。
【００２４】
本発明による前記化学式（１）のシクロメタル化遷移金属錯体は、非モノ陰イオン性で単座の、炭素が配位した配位子として、芳香族イソシアニドを有し、かかる配位子を有することによって効率的な青色発光が可能となる。
【００２５】
前記化学式（１）で、Ｒは、炭素数が６ないし３０、さらに望ましくは６ないし２０、特に望ましくは６ないし１２のアリール基、炭素数が６ないし３０、さらに望ましくは６ないし２０、特に望ましくは６ないし１２のアリールオキシ基、炭素数が７ないし３０、さらに望ましくは７ないし２０、特に望ましくは７ないし１２のアリールオキシカルボニル基、炭素数が４ないし３０、さらに望ましくは４ないし２０、特に望ましくは４ないし１１のヘテロアリール基、炭素数が４ないし３０、さらに望ましくは４ないし２０、特に望ましくは５ないし１１のチオアリール基、炭素数が６ないし３０、さらに望ましくは６ないし２０、特に望ましくは７ないし１３のアラルキル基、炭素数が６ないし３０、さらに望ましくは６ないし２０、特に望ましくは６ないし１２のヘテロアラルキル基、または炭素数が７ないし３０、さらに望ましくは７ないし２０、特に望ましくは７ないし１４のアラルケニル基でありうる。
【００２６】
前記化学式（１）で、（Ｃ＾Ｎ）と表したシクロメタル化配位子は、同一または異なり、下記化学式（２）で表される配位子からなる群より選択されるいずれか一つでありうる。
【００２７】
【化３−１】
2006063080.tif 000005
【００２８】
【化３−２】
2006063080.tif 000006
【００２９】
【化３−３】
2006063080.tif 000007
【００３０】
前記化学式で、Ｚは、Ｓ、ＯまたはＮＲ１であり、Ｒ１、Ｒ２、Ｒ３、Ｒ４、Ｒ５、及びＲ６は、それぞれ独立して、水素、ハロゲン原子、シアノ基、アルキル基、アリール基、アリーレン基、アミノ基、アルコキシ基、アリールオキシ基、含酸素複素環基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、含硫黄複素環基、スルホニル基、スルフィニル基、ウレイド基、燐酸アミド基、スルフィノ基、ヒドラジノ基、イミノ基、複素環基、シリル基、シリルオキシ基、ヒドロキシアミン基、ヒドロキシル基、メルカプト基、スルホ基、カルボキシル基、及びニトロ基からなる群より選択されるいずれか一つであり、Ｒ１、Ｒ２、Ｒ３、Ｒ４、Ｒ５、及びＲ６のうち少なくとも２つは、互いに結合されうる。
【００３１】
前記化学式（１）のシクロメタル化遷移金属錯体は、下記化学式（３）で表される化合物が具体例として挙げられるが、それらに限定されるものではない。
【００３２】
【化４−１】
2006063080.tif 000008
【００３３】
【化４−２】
2006063080.tif 000009
【００３４】
本発明によるシクロメタル化遷移金属錯体は、４００ｎｍから６５０ｎｍまでの波長帯で発光特性を有する。
【００３５】
本発明によるシクロメタル化遷移金属錯体は、シクロメタル化部分の供与体としての役割を果たす［Ｉｒ（Ｃ＾Ｎ）２Ｃｌ］２誘導体を使用し、ワッツ（Ｗａｔｔｓ）グループにより報告されている方法（Ｆ．Ｏ．Ｇａｒｃｅｓ，Ｒ．Ｊ．Ｗａｔｔｓ，Ｉｎｏｒｇ．Ｃｈｅｍ．１９８８，（３５），２４５０）によって合成可能である。
【００３６】
以下、本発明の実施形態による遷移金属錯体の合成経路について述べる。
【００３７】
下記反応式（１）に図示したように、出発物質として［Ｉｒ（Ｃ＾Ｎ）２Ｃｌ］２誘導体、及び芳香族イソシアニド化合物を１，２−ジクロロメタン、塩化メチレン、及びテトラヒドロフラン（ＴＨＦ）のような溶媒と混合し、これを常温で２時間から４８時間撹拌して［Ｉｒ（Ｃ＾Ｎ）２（ＲＮＣ）Ｃｌ］が得られる。さらに、陰イオンＸと［Ｉｒ（Ｃ＾Ｎ）２（ＲＮＣ）Ｃｌ］との反応により［Ｉｒ（Ｃ＾Ｎ）２（ＲＮＣ）Ｘ］を合成できる。
【００３８】
【化５】
2006063080.tif 000010
【００３９】
前記反応式（１）で、Ｒは、前記化学式（１）で定義した通りであり、Ｘは、Ｃｌを除いて前記化学式（１）で定義した通りである。
【００４０】
本発明の有機ＥＬ素子は、本発明によるシクロメタル化遷移金属錯体を利用し、有機膜、特に発光層を形成することにより製造される。このとき、前記化学式１で表される遷移金属錯体は、発光層形成物質である燐光ドーパントとして非常に有用であり、青色波長領域で優秀な発光特性を表す。
【００４１】
本発明によるシクロメタル化遷移金属錯体を燐光ドーパントとして使用する場合、有機膜が少なくとも一種の高分子ホスト、高分子ホストと低分子ホストとの混合物、低分子ホスト、及び非発光高分子マトリックスからなる群より選択される一つ以上をさらに含むことができる。ここで、高分子ホスト、低分子ホスト、及び非発光高分子マトリックスは、有機ＥＬ素子の発光層形成時に、一般的に使われるものならば何ら制限はない。高分子ホストの例としては、ポリビニルカルバゾール（ＰＶＫ）、ポリフルオレンなどが挙げられ、低分子ホストの例としては、４，４’−Ｎ，Ｎ’−ジカルバゾール−ビフェニル（ＣＢＰ）、４，４’−ビス［９−（３，６−ビフェニルカルバゾリル）］−１，１’−ビフェニル、９，１０−ビス［（２’，７’−ｔ−ブチル）−９’，９”−スピロビフルオレニルアントラセン、テトラフルオレンなどが挙げられ、非発光高分子マトリックスとしては、メタクリル酸ポリメチル（ＰＭＭＡ）、ポリカルボン酸塩、ポリスチレンなどが挙げられるが、これらに限定されるものではない。
【００４２】
本発明によるシクロメタル化遷移金属錯体の含有量は、発光層の形成材料の総重量１００重量部を基準として、１ないし３０重量部であることが望ましい。シクロメタル化遷移金属錯体は、真空蒸着法、スパッタリング法、プリンティング法、コーティング法、インクジェット法、または電子ビームを利用した方法などにより、発光層に導入することができる。
【００４３】
また、本発明によるシクロメタル化遷移金属錯体は、緑色発光物質、及び赤色発光物質と共に用いられて白色光を発光できる。
【００４４】
有機膜の厚さは３０ｎｍから１００ｎｍであることが望ましい。ここで使われているように、前記有機膜は、発光層に加えて、例えば電子輸送層、及び正孔輸送層のような、有機ＥＬ素子で一対の電極間に介在する、有機化合物からなる膜を指す。かかる有機ＥＬ素子は、当業者に一般的に知られているように、陽極／発光層／陰極、陽極／バッファ層／発光層／陰極、陽極／正孔伝達層／発光層／陰極、陽極／バッファ層／正孔伝達層／発光層／陰極、陽極／バッファ層／正孔伝達層／発光層／電子伝達層／陰極、または陽極／バッファ層／正孔伝達層／発光層／正孔遮断層／陰極などの構造を有することができるが、これらに限定されるものではない。
【００４５】
このとき、前記バッファ層は、望ましくは銅フタロシアニン、ポリチオフェン、ポリアニリン、ポリアセチレン、ポリピロール、ポリフェニレンビニレン、またはこれらの誘導体など、当業者に一般的に使われる物質で形成されうるがこれらに限定されるものではない。
【００４６】
前記正孔伝達層は望ましくはポリトリフェニルアミンなど、当業者に一般的に使われる物質で形成されうるが、これに限定されるものではない。
【００４７】
前記電子伝達層は、望ましくはポリオキサジアゾールなど、当業者に一般的に使われる物質で形成されうるが、これに限定されるものではない。
【００４８】
前記正孔遮断層は、望ましくはＬｉＦ、ＢａＦ２またはＭｇＦ２など、当業者に一般的に使われる物質で形成されうるが、これらに限定されるものではない。
【００４９】
本発明の有機ＥＬ素子の製造は、特別の装置を必要とせず、通常の発光物質を利用した、通常の有機ＥＬ素子の製造方法によって製造可能である。
【００５０】
本発明によるシクロメタル化遷移金属錯体は、４００ｎｍから６５０ｎｍの領域で発光可能である。かかるシクロメタル化遷移金属錯体を利用した発光ダイオードは、フルカラーディスプレイ、バックライト、屋外掲示板、光通信、内部装飾、及びこれらの同等物などに使用可能である。
【実施例】
【００５１】
以下、本発明を、下記実施例を挙げてさらに詳細に説明するが、本発明が下記実施例のみに限定されるものではない。
【００５２】
（参考例１）Ｆ２ｐｐｙダイマーの合成
【００５３】
【化６】
2006063080.tif 000011
【００５４】
５００ｍＬのサイドアーム付きフラスコに、１９．８５ｇ（１．２５×１０４ｍｍｏｌ）の２−ブロモピリジン、２５．００ｇ（１．５８×１０４ｍｍｏｌ）の２，４−ジフルオロフェニルホウ酸、１００ｍＬのトルエン、エタノール４８ｍＬ、及び水９５ｍＬで作った２Ｍ炭酸ナトリウム溶液を添加し、これを窒素雰囲気下、常温で撹拌した。次に、前記反応混合物に４．５３ｇ（３．９２ｍｍｏｌ）のテトラキス（トリフェニルホスフィン）パラジウム（０）を入れ、窒素雰囲気下で光を遮断したまま１５時間還流した。
【００５５】
反応終了後、反応混合物の温度を常温に調節した後、酢酸エチル及び水を使用して抽出した後、カラムクロマトグラフィ（トルエン：ヘキサン＝１０：１）で分離し、淡褐色の液体（Ｆ２ｐｐｙＨ）を得た。
【００５６】
１Ｈ−ＮＭＲ（ＣＤ２Ｃｌ２，ｐｐｍ）：８．６９（ｄ，１Ｈ）、８．０３（ｍ，１Ｈ）、７．７０（ｍ，２Ｈ）、７．２７（ｍ，１Ｈ）、７．００（ｍ，２Ｈ）
前記手順によって合成した２−（４，６−ジフルオロフェニルピリジン）単量体、及びＩｒＣｌ３・ｎＨ２Ｏから、黄色パウダーであるＦ２ｐｐｙダイマーを合成した。このとき、Ｊ．Ａｍ．Ｃｈｅ．Ｓｏｃ．，１９８４，１０６，ｐｐ．６６４７−６６５３に開示されている合成方法を参考にした。
【００５７】
１Ｈ−ＮＭＲ（ＣＤ２Ｃｌ２，ｐｐｍ）：９．１（ｄ，４Ｈ）、８．３（ｄ，４Ｈ）、７．９（ｔ，４Ｈ）、６．９（ｍ，４Ｈ）、６．５（ｍ，４Ｈ）、５．３（ｄ，４Ｈ）
（参考例２）ＤＭＡＦ２ｐｐｙダイマーの合成
【００５８】
【化７】
2006063080.tif 000012
【００５９】
２−ブロモピリジンの代わりに、２−ブロモ−４−ジメチルアミノピリジン２５．２６ｇ（１．２５×１０４ｍｍｏｌ）を使用すること以外は、参考例１と同じ方法を利用し、ＤＭＡＦ２ｐｐｙダイマーを合成した。
【００６０】
１Ｈ−ＮＭＲ（ＣＤ２Ｃｌ２，ｐｐｍ）：８．７（ｄ，４Ｈ）、７．５（ｔ，４Ｈ）、６．３（ｍ，４Ｈ）、６．１（ｍ，４Ｈ）５．４（ｄ，４Ｈ）、３．２（ｓ、２４Ｈ）
以下では、本発明の芳香族イソシアニド配位子を有したシクロメタル化遷移金属化合物の製造方法、及び従来技術によるアルキルイソシアニド配位子を有した発光物質の製造方法を記載する。
【００６１】
以下の実施例で合成された化合物は、１Ｈ−ＮＭＲ、質量スペクトル分析、及び熱重量分析（ＴＧＡ）により同定を行い、発光特性は、ＰＬ（ｐｈｏｔｏｌｕｍｉｎｅｓｃｅｎｔ）、及びＥＬ（ｅｌｅｃｔｒｏｌｕｍｉｎｅｓｃｅｎｔ）スペクトルにより評価した。
【００６２】
化合物の発光特性は、下記の方法によって評価した。
【００６３】
第一の方法は、前記化合物を塩化メチレンに溶解させて、１０−４Ｍ塩化メチレン溶液にした後、塩化メチレン溶液状態での発光特性を評価する方法である。第二の方法は、ＰＭＭＡ９４重量部と前記化合物６重量部とを溶媒に溶かした後、スピンコーティングによりフィルムを製造して、フィルム状での発光特性を評価する方法である。
【００６４】
発光特性評価に使われたＥＬ素子は、下記構造を有し、発光面積は９ｍｍ２である多層型ＥＬ素子である。
【００６５】
基板／第１電極／正孔注入層／正孔輸送層／発光層／正孔阻止層／電子輸送層／電子注入層／第２電極＝
ガラス／ＩＴＯ／ポリエチレンジオキシチオフェン（ＰＥＤＯＴ）（４０ｎｍ）／ＮＢＰ（Ｎ，Ｎ’−ジフェニル−Ｎ，Ｎ’−（２−ナフチル）−（１，１’−フェニル）４，４’−ジアミン）（１５ｎｍ）／ポリスチレン（ＰＳ）（２４％）＋ｍＣＰ（Ｎ，Ｎ’−ジカルバゾリル−３，５−ベンゼン）（７０％）＋ドーパント（６％）（４０ｎｍ）／ＢＡｌＱ（ビス（２−メチル−８−キノリノラート−Ｎ１，Ｏ８）−（１，１’−ビフェニル−４−オラート）アルミニウム）（１０ｎｍ）／ＬｉＦ（１ｎｍ）／Ａｌ（２００ｎｍ）
（実施例１）Ｉｒ（ＩＩＩ）ビス（２−（４’，６’−ジフルオロフェニル）ピリジナート−クロロ−ベンジルイソシアニドの合成［Ｉｒ（Ｆ２ｐｐｙ）２（ｂｎｚＮＣ）（Ｃｌ）］
【００６６】
【化８】
2006063080.tif 000013
【００６７】
温度計、機械式撹拌器、及び還流冷却器を装着した１００ｍｌ二口フラスコに、窒素雰囲気下で、参考例１で合成した［（Ｆ２ｐｐｙ）２ＩｒＣｌ］２１ｇ（０．８２ｍｍｏｌ）、及びベンジルイソシアニド０．２４ｇ（２．０５ｍｍｏｌ）をＴＨＦ３０ｍｌに溶解させ、常温で２４時間撹拌した。反応終了後、メタノール、ジクロロメタン、及びヘキサンを溶離液として使用し、シリカゲルカラムクロマトグラフィで精製した。得られた物質をクロロホルム／ヘキサン混合溶媒で再結晶させた。溶媒を濾過で除去した後、得られた生成物を３０℃の真空オーブンで十分に乾燥させて標題の化合物０．９３ｇ（収率：７５％）を純粋な淡黄色の固体として得た。
【００６８】
（実施例２）Ｉｒ（ＩＩＩ）ビス（２−（４’，６’−ジフルオロフェニル）ピリジナート−シアノ−ベンジルイソシアニドの合成［Ｉｒ（Ｆ２ｐｐｙ）２（ｂｎｚＮＣ）（ＣＮ）］
【００６９】
【化９】
2006063080.tif 000014
【００７０】
前記実施例１で製造したＩｒ（ＩＩＩ）ビス（２−（４’，６’−ジフルオロフェニル）ピリジナート−クロロ−ベンジルイソシアニド０．３６５ｇ０．５ｍｍｏｌに、シアン化カリウム０．１６３ｇ（２．５ｍｍｏｌ）を添加してジクロロメタン１０ｍｌ、及びメタノール１５ｍｌの混合溶媒に入れた後、室温で２４時間撹拌した。反応終了後、メタノール、ジクロロメタン、及びヘキサンを溶離液として使用し、シリカゲルカラムクロマトグラフィで精製した。得られた物質をクロロホルム．／ヘキサン混合溶媒で再結晶させた。溶媒を濾過で除去した後乾燥させ、白色固体０．２８ｇ（収率：７５％）を得た。
【００７１】
（実施例３）Ｉｒ（ＩＩＩ）ビス（２−（４’，６’−ジフルオロフェニル）ピリジナート−チオシアノ−ベンジルイソシアニドの合成［Ｉｒ（Ｆ２ｐｐｙ）２（ｂｎｚＮＣ）（ＳＣＮ）］
【００７２】
【化１０】
2006063080.tif 000015
【００７３】
前記実施例１で合成したＩｒ（ＩＩＩ）ビス（２−（４’，６’−ジフルオロフェニル）ピリジナート−クロロ−ベンジルイソシアニド０．３６５ｇ（０．５ｍｍｏｌ）が添加されたジクロロメタン１０ｍｌ及びメタノール１５ｍｌの混合溶媒に、チオシアン酸ナトリウム０．２０３ｇ（２．５ｍｍｏｌ）を添加し、室温で２４時間撹拌した。反応終了後、メタノール／ジクロロメタン／ヘキサン混合溶媒をを溶離液として使用し、シリカゲルカラムクロマトグラフィで精製した。得られた物質をクロロホルム／ヘキサン混合溶媒を使用して再結晶させた。溶媒を濾過除去した後で乾燥させ、黄色の固体０．２７９ｇ（収率：７０％）を得た。
【００７４】
（実施例４）Ｉｒ（ＩＩＩ）ビス（２−（４’，６’−ジフルオロフェニル）ピリジナート−オキシシアノ−ベンジルイソシアニドの合成［Ｉｒ（Ｆ２ｐｐｙ）２（ｂｎｚＮＣ）（ＯＣＮ）］
【００７５】
【化１１】
2006063080.tif 000016
【００７６】
前記実施例１で合成したＩｒ（ＩＩＩ）ビス（２−（４’，６’−ジフルオロフェニル）ピリジナート−クロロ−ベンジルイソシアニド０．３６５ｇ（０．５ｍｍｏｌ）が添加されたジクロロメタン１０ｍｌ及びメタノール１５ｍｌの混合溶媒に、オキシシアン化ナトリウム０．１６３ｇ（２．５ｍｍｏｌ）を添加し、室温で２４時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後で乾燥させ、淡黄色の固体０．２７ｇ（収率：７０％）を得た。
【００７７】
（実施例５）Ｉｒ（ＩＩＩ）ビス（２−（ジメチルアミノ−４’，６’−ジフルオロフェニル）ピリジナート−クロロ−ベンジルイソシアニドの合成［Ｉｒ（ＤＭＡＦ２ｐｐｙ）２（ｂｎｚＮＣ）（Ｃｌ）］
【００７８】
【化１２】
2006063080.tif 000017
【００７９】
温度計、機械式撹拌器、及び還流冷却器を装着した１００ｍｌ二口フラスコに、窒素雰囲気下で、参考例２で合成した［（ＤＭＡＦ２ｐｐｙ）２ＩｒＣｌ］２１．１５ｇ（０．８２ｍｍｏｌ）、及びベンジルイソシアニド０．２４ｇ（２．０５ｍｍｏｌ）をＴＨＦ３０ｍｌに溶解させ、常温で２４時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、３０℃の真空オーブンで十分に乾燥させ、標題の化合物０．９９ｇ（収率：７５％）を純粋な淡黄色の固体として得た。
【００８０】
（実施例６）Ｉｒ（ＩＩＩ）ビス（２−（４’，６’−ジフルオロフェニル）ピリジナート−クロロ−フェニルイソシアニドの合成［Ｉｒ（Ｆ２ｐｐｙ）２（ｐｈＮＣ）（Ｃｌ）］
【００８１】
【化１３】
2006063080.tif 000018
【００８２】
温度計、機械式撹拌器、及び還流冷却器を装着した１００ｍｌ二口フラスコに、窒素雰囲気下で、参考例１で合成した［（Ｆ２ｐｐｙ）２ＩｒＣｌ］２１ｇ（０．８２ｍｍｏｌ）、及びフェニルイソシアニド０．２１ｇ（２．０５ｍｍｏｌ）をＴＨＦ３０ｍｌに溶解させ、常温で２４時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、３０℃の真空オーブンで十分に乾燥させ、標題の化合物０．８７５ｇ（収率：７５％）を純粋な淡黄色の固体として得た。
【００８３】
（実施例７）Ｉｒ（ＩＩＩ）ビス（２−（４’，６’−ジフルオロフェニル）ピリジナート−シアニド−フェニルイソシアニドの合成［Ｉｒ（Ｆ２ｐｐｙ）２（ｐｈＮＣ）（ＣＮ）］
【００８４】
【化１４】
2006063080.tif 000019
【００８５】
前記実施例６で合成したＩｒ（ＩＩＩ）ビス（２−（４’，６’−ジフルオロフェニル）ピリジナート−クロロ−フェニルイソシアニド０．３３５ｇ（０．５ｍｍｏｌ）が添加されたジクロロメタン１０ｍｌ及びメタノール５ｍｌの混合溶媒に、シアン化カリウム０．１６３ｇ（２．５ｍｍｏｌ）を添加し、５０℃で４時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、乾燥させて淡黄色の固体０．２４５ｇ（収率：７０％）を得た。
【００８６】
（実施例８）Ｉｒ（ＩＩＩ）ビス（２−（４’，６’−ジフルオロフェニル）ピリジナート−オキシシアニド−フェニルイソシアニドの合成［Ｉｒ（Ｆ２ｐｐｙ）２（ｐｈＮＣ）（ＯＣＮ）］
【００８７】
【化１５】
2006063080.tif 000020
【００８８】
前記実施例６で合成したＩｒ（ＩＩＩ）ビス（２−（４’，６’−ジフルオロフェニル）ピリジナート−クロロ−フェニルイソシアニド０．３３５ｇ（０．５ｍｍｏｌ）が添加されたジクロロメタン１０ｍｌ及びメタノール１５ｍｌの混合溶媒に、オキシシアン化ナトリウム０．１６３ｇ（２．５ｍｍｏｌ）を添加し、５０℃で２時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、乾燥させて淡黄色の固体０．２６５ｇ（収率：７０％）を得た。
【００８９】
（実施例９）Ｉｒ（ＩＩＩ）ビス（２−（４’，６’−ジフルオロフェニル）ピリジナート−チオシアニド−フェニルイソシアニドの合成［Ｉｒ（Ｆ２ｐｐｙ）２（ｐｈＮＣ）（ＳＣＮ）］
【００９０】
【化１６】
2006063080.tif 000021
【００９１】
前記実施例６で合成したＩｒ（ＩＩＩ）ビス（２−（４’，６’−ジフルオロフェニル）ピリジナート−クロロ−フェニルイソシアニド（０．３３５ｇ、０．５ｍｍｏｌ）が添加されたジクロロメタン１０ｍｌ及びメタノール１５ｍｌの混合溶媒に、チオシアン化ナトリウム（０．２０３）ｇ（２．５ｍｍｏｌ）を添加し、５０℃で２時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、乾燥させて淡黄色の固体０．２５５ｇ（収率：７０％）を得た。
【００９２】
（比較例１）Ｉｒ（ＩＩＩ）ビス（２−（４’，６’−ジフルオロフェニル）ピリジナート−クロロ−ｔｅｒｔ−ブチルイソシアニドの合成［Ｉｒ（Ｆ２ｐｐｙ）２（ｔ−ｂｕＮＣ）（Ｃｌ）］
【００９３】
【化１７】
2006063080.tif 000022
【００９４】
温度計、機械式撹拌器、及び還流冷却器を装着した１００ｍｌ二口フラスコに、窒素雰囲気下で、参考例１で合成した［（Ｆ２ｐｐｙ）２ＩｒＣｌ］２１ｇ（０．８２ｍｍｏｌ）、及びｔｅｒｔ−ブチルイソシアニド０．１７ｇ（２．０５ｍｍｏｌ）とをＴＨＦ３０ｍｌに溶解させ、常温で２４時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、３０℃の真空オーブンで十分に乾燥させ、標題の化合物０．７６ｇ（収率７５％）を純粋な淡黄色の固体として得た。
【００９５】
（比較例２）Ｉｒ（ＩＩＩ）ビス（２−（４’，６’−ジフルオロフェニル）ピリジナート−シアニド−ｔｅｒｔ−ブチルイソシアニドの合成［Ｉｒ（Ｆ２ｐｐｙ）２（ＣＮ）（ｔ−ｂｕＮＣ）］
【００９６】
【化１８】
2006063080.tif 000023
【００９７】
前記比較例１で合成したＩｒ（ＩＩＩ）ビス（２−（４’，６’−ジフルオロフェニル）ピリジナート−クロロ−ｔｅｒｔ−ブチルイソシアニド（０．３４５ｇ、０．５ｍｍｏｌ）が添加されたジクロロメタン１０ｍｌ及びメタノール１５ｍｌの混合溶媒に、シアン化カリウム（０．１６３ｇ、２．５ｍｍｏｌ）を添加し、５０℃で２時間撹拌した。反応終了後、メタノール／ジクロロメタン／ヘキサン混合溶媒を溶離液として使用し、シリカゲルカラムクロマトグラフィで精製した。得られた物質をクロロホルム／ヘキサン混合溶媒を使用して再結晶させた。溶媒を濾過除去した後、乾燥させてベージュ色の固体０．２４ｇ（収率：７０％）を得た。
【００９８】
前記実施例、及び比較例で製造した燐光発光物質の発光特性、及び色座標の評価結果について、下記表１にまとめた。
【００９９】
【表１】
2006063080.tif 000024
【０１００】
【表２】
2006063080.tif 000025
【０１０１】
前記表２から分かるように、芳香族イソシアニド配位子を導入すれば、従来のアルキルシアニド配位子を導入した場合に比べ、ＥＬ外部量子効率が優れていることが確認される。
【０１０２】
図１には本発明の実施例１、実施例２、実施例３、及び実施例５の化合物の質量スペクトル、及びＴＧＡグラフを表した。
【０１０３】
図２、図３、及び図４Ａは、それぞれ本発明の実施例２、実施例５、及び実施例７の化合物の溶液及びフィルムＰＬスペクトルであり、図４Ｂは、本発明の実施例１、実施例２、実施例３、及び実施例４の化合物のフィルムＰＬスペクトルであり、図５は、比較例１、及び比較例２の化合物のＰＬスペクトルであり、図６は、本発明の実施例２、実施例７、及び比較例２の化合物のＥＬスペクトルである。
【０１０４】
前記の表１及び図面から分かるように、芳香族イソシアニドを補助配位子として導入した場合、青色燐光材料として好適な、優れた燐光特性を有するドーパントが得られる。また、多様なメイン配位子を導入することにより、赤色、緑色、及び青色を含むフルカラーの具現化が可能であるということが分かる。
【産業上の利用可能性】
【０１０５】
本発明のシクロメタル化遷移金属錯体は、高効率の青色燐光物質として有機ＥＬ素子の有機膜製造に利用可能で、他の緑色発光物質または赤色発光物質と共に用いられて白色光を発することもでき、例えばフルカラー表示用光源照明、バックライト、屋外掲示板、光通信、または内部装飾などに使用可能な発光ダイオードに効果的に適用可能である。
【図面の簡単な説明】
【０１０６】
【図１Ａ】本発明の実施例１、実施例２、実施例３、及び実施例５の化合物の質量スペクトルである。
【図１Ｂ】本発明の実施例１、実施例２、実施例３、及び実施例５の化合物のＴＧＡグラフである。
【図２】本発明の実施例２の化合物のＰＬスペクトルである。
【図３】本発明の実施例５の化合物のＰＬスペクトルである。
【図４Ａ】本発明の実施例７の化合物のＰＬスペクトルである。
【図４Ｂ】本発明の実施例１から実施例４の化合物のＰＬスペクトルである。
【図５】比較例１、及び比較例２の化合物のＰＬスペクトルである。
【図６】本発明の実施例２、実施例７、及び比較例２の化合物のＥＬスペクトルである。
【図１Ａ】
2006063080.tif 000033
【図１Ｂ】
2006063080.tif 000034
【図２】
2006063080.tif 000035
【図３】
2006063080.tif 000036
【図４Ａ】
2006063080.tif 000037
【図４Ｂ】
2006063080.tif 000038
【図５】
2006063080.tif 000039
【図６】
2006063080.tif 000040